【手続補正書】
【提出日】平成26年10月8日(2014.10.8)
【手続補正１】
【補正対象書類名】特許請求の範囲
【補正対象項目名】全文
【補正方法】変更
【補正の内容】
【特許請求の範囲】
【請求項１】
少なくとも１つの脂肪族ポリカーボネートと、少なくとも１つのポリオレフィンとを含む、押出ポリマーブレンド。
【請求項２】
前記脂肪族ポリカーボネートは、二酸化炭素および１つ以上のエポキシドのコポリマーを含む、請求項１に記載の押出ポリマーブレンド。
【請求項３】
（ａ）前記ポリオレフィンは、
（ｉ）ポリエチレン、ポリプロピレン、ポリスチレン、ポリ（アルファオレフィン）、ポリ塩化ビニル、およびこれらのうちのいずれか２つ以上の混合物またはコポリマーから成る群、もしくは、
（ｉｉ）ＬＤＰＥ、ＬＬＤＰＥ、ＨＤＰＥ、ポリプロピレン、または上記のいずれかの組み合わせから成る群
より選択される、または
（ｂ）前記ポリオレフィンは、ポリエチレンもしくはポリプロピレンを含む、
請求項１に記載の押出ポリマーブレンド。
【請求項４】
（ａ）ポリ（プロピレンカーボネート）を含む、または
（ｂ）ポリ（エチレンカーボネート）を含む、または、
（ｃ）少なくとも１つの相溶化剤をさらに含む、請求項１に記載の押出ポリマーブレンド。
【請求項５】
前記ブレンドは、１６０℃を上回る温度、好ましくは、１７０℃を上回る温度、または１８０℃を上回る温度、または２００℃を上回る温度で押出されている、請求項１〜４のいずれか１項に記載の押出ポリマーブレンド。
【請求項６】
請求項１〜４のいずれか１項に記載の押出ポリマーブレンドを含む、プラスチックフィルム。
【請求項７】
請求項１〜４のいずれか１項に記載の押出ポリマーブレンドを含む、射出成形されたプラスチック物品。
【請求項８】
１つ以上の非脂肪族ポリカーボネートポリマーと組み合わせて脂肪族ポリカーボネートを含む、ポリマーブレンドバリアフィルムであって、前記フィルムの測定される酸素透過性が、体積加算モデルおよびＭａｘｗｅｌｌモデルより選択される方法を使用して、前記ブレンドにおける前記ポリマーの酸素透過性値を使用して計算される予測された透過性から予想されるもの未満であることを特徴とし、好ましくは、
前記測定される酸素透過性は、
（ａ）体積加算モデルから予測される値の２分の１未満である、または
（ｂ）体積加算モデルから予測される値の５分の１未満である、または
（ｃ）Ｍａｘｗｅｌｌモデルから予測される値の２分の１未満である、または
（ｄ）Ｍａｘｗｅｌｌモデルから予測される値の５分の１未満である、
ポリマーブレンドバリアフィルム。
【請求項９】
第１の酸素透過性を有するポリカーボネートと
第２の酸素透過性を有するポリオレフィンと、
を含む、ポリマーブレンドフィルムであって、
前記ポリマーブレンドフィルムは、第３の酸素透過性を有し、前記第３の酸素透過性は、
（ａ）前記第１の酸素透過性の値および前記第２の酸素透過性の値を使用した、体積加算モデル、または
（ｂ）前記第１の酸素透過性の値および前記第２の酸素透過性の値を使用した、Ｍａｘｗｅｌｌモデル
から計算される酸素透過性値未満である、ポリマーブレンドフィルム。
【請求項１０】
少なくとも７０重量パーセントの脂肪族ポリカーボネートを含むプラスチックフィルムであって、前記フィルムは、少なくとも１００％のＡＳＴＭ  Ｄ８８２で測定される破断前伸長値を有することを特徴とする、プラスチックフィルム。
【請求項１１】
（ａ）前記脂肪族ポリカーボネートは、ポリ（プロピレンカーボネート）およびポリ（エチレンカーボネート）のうちの１つ以上を含み、好ましくは、前記脂肪族ポリカーボネートは、ポリ（プロピレンカーボネート）を含む、または、
（ｂ）前記プラスチックフィルムは、１つ以上の半結晶性ポリマーをさらに含む、
請求項１０に記載のプラスチックフィルム。
【請求項１２】
少なくとも８０重量パーセント、または少なくとも８５重量パーセント、または少なくとも９０重量パーセント、または少なくとも９５重量パーセントの脂肪族ポリカーボネートを含む、請求項１０に記載のプラスチックフィルム。
【請求項１３】
１つ以上のポリオレフィンポリマー、好ましくは、約０．５から約３０重量パーセントの１つ以上のポリオレフィンポリマー、または約１から約２５重量パーセントの１つ以上のポリオレフィンポリマー、または約１から約１０重量パーセントの１つ以上のポリオレフィンポリマー、または約２から約８重量パーセントの１つ以上のポリオレフィンポリマー、または約５重量パーセントの１つ以上のポリオレフィンポリマーをさらに含む、請求項１０に記載のプラスチックフィルム。
【請求項１４】
ポリオレフィンポリマーは、ポリエチレン、ポリプロピレン、およびポリエチレン−コ−プロピレンのうちの１つ以上を含み、好ましくは
（ａ）前記プラスチックフィルムは、ポリエチレンを含み、より好ましくは、前記ポリエチレンは、ＬＤＰＥである、または
（ｂ）前記プラスチックフィルムは、ポリプロピレンを含む、
請求項１３に記載のプラスチックフィルム。
【請求項１５】
（ａ）前記プラスチックフィルムは、１つ以上の相溶化剤をさらに含む、または
（ｂ）前記フィルムは、延伸されており、好ましくは、
（ｉ）前記フィルムは、二軸延伸されている、もしくは、
（ｉｉ）延伸前の前記フィルムのＡＳＴＭ方法Ｄ８８２で測定される前記破断前伸長値は、５０％未満である、または
（ｃ）前記フィルムは、ブローフィルムプロセスによって作製されている、
請求項１０に記載のプラスチックフィルム。
【請求項１６】
（ａ）脂肪族ポリカーボネートを提供するステップであって、前記脂肪族ポリカーボネートをフィルムに作製する時、前記フィルムが、５０％未満のＡＳＴＭ  Ｄ８８２を使用して測定される固有の破断前伸長値を有することを特徴とする、ステップと、
（ｂ）少なくとも７０重量パーセントの脂肪族ポリカーボネートを含む混合物を提供するように、最大約３０重量パーセントの半結晶性ポリマーを混和するステップと、
（ｃ）ステップ（ｂ）の前記混合物からフィルムを形成するステップと、
（ｄ）１００％超のＡＳＴＭ  Ｄ８８２を使用して測定される破断前伸長値を有するフィルムを提供するように、ステップ（ｃ）からの前記フィルムを延伸するステップと、
を含む、方法。
【請求項１７】
（ａ）ステップ（ｃ）および（ｄ）は、前記フィルムを作製するように、ブローフィルムプロセスを使用することによって、同時に実施される、または
（ｂ）前記フィルムを形成するステップは、前記フィルムを押出することを含む、または、
（ｃ）前記フィルムを延伸するステップは、前記フィルムを一軸もしくは二軸延伸することを含む、
請求項１６に記載の方法。
【請求項１８】
前記脂肪族ポリカーボネートは、ポリ（プロピレンカーボネート）を含む、請求項１６または１７に記載の方法。
【請求項１９】
（ａ）ステップ（ｂ）で混和される前記半結晶性ポリマーは、ポリオレフィンを含み、好ましくは、前記ポリオレフィンは、ＬＤＰＥを含む、または、
（ｂ）ステップ（ｂ）は、約１％から約１０％の半結晶性ポリマーを混和することを含む、または、
（ｃ）ステップ（ａ）において提供される前記脂肪族ポリカーボネートのみから作製されるフィルムの前記破断前伸長値、およびステップ（ｄ）からの最終フィルムの前記破断前伸長値の比率は、２超であり、好ましくは、３超であり、より好ましくは、５超であり、最も好ましくは、１０超である、
請求項１６に記載の方法。
【請求項２０】
脂肪族ポリカーボネートおよび約１〜約１０％のポリオレフィンのブレンドを含む組成物であって、ブレンドは、ブレンドされていない状態における前記脂肪族ポリカーボネートよりも少なくとも４倍高い、ＡＳＴＭ  Ｄ８８２によって測定される破断前伸長値を有することを特徴とする、組成物。
【請求項２１】
（ａ）前記脂肪族ポリカーボネートは、二酸化炭素、酸化プロピレン、および任意に１つ以上の追加のエポキシドとの間のコポリマーを含む、または、
（ｂ）前記脂肪族ポリカーボネートは、ポリ（プロピレンカーボネート）を含み、好ましくは、
（ｉ）前記脂肪族ポリカーボネートは、９８％超のカーボネート結合を含有し、より好ましくは、前記脂肪族ポリカーボネートは、９９％超のカーボネート結合を含有すること、または、
（ｉｉ）前記脂肪族ポリカーボネートは、実質的に環状カーボネートを含まないこと、
を特徴とする、
請求項２０に記載の組成物。
【請求項２２】
（ａ）前記ポリオレフィンは、ポリエチレンを含み、好ましくは、前記ポリエチレンは、ＬＤＰＥを含む、または
（ｂ）前記ポリオレフィンは、ポリプロピレンを含む、または、
（ｃ）前記組成物は、フィルムを成し、好ましくは、前記フィルムは、延伸されている、
請求項２０に記載の組成物。
【手続補正２】
【補正対象書類名】明細書
【補正対象項目名】００５３
【補正方法】変更
【補正の内容】
【００５３】
置換基が本明細書において説明される時、「ラジカル」または「任意に置換されたラジカル」という用語が時折使用される。この文脈において、「ラジカル」は、置換基が結合される構造への付着のための利用可能な位置を有する、部分または官能基を意味する。一般的に、置換基が、置換基よりもむしろ独立した中立分子であった場合、付着点は、水素原子を担持するであろう。このため、この文脈において、「ラジカル」または「任意に置換されたラジカル」という用語は、「基」または「任意に置換された基」と交換可能である。
一実施形態において、例えば、以下の項目が提供される。
（項目１）
少なくとも１つの脂肪族ポリカーボネートと、少なくとも１つのポリオレフィンとを含む、押出ポリマーブレンド。
（項目２）
前記脂肪族ポリカーボネートは、二酸化炭素および１つ以上のエポキシドのコポリマーを含む、項目１に記載の押出ポリマーブレンド。
（項目３）
前記脂肪族ポリカーボネートは、ポリ（プロピレンカーボネート）；ポリ（エチレンカーボネート）；ポリ（プロピレンカーボネート）−コ−ポリ（エチレンカーボネート）；１つ以上の追加の脂肪族ポリカーボネートとのポリ（プロピレンカーボネート）コ−ポリマー、１つ以上の追加の脂肪族ポリカーボネートとのポリ（エチレンカーボネート）コ−ポリマー、上記のうちのいずれか２つ以上の物理的ブレンド、および上記のうちのいずれかを含むコポリマーから成る群より選択される、項目２に記載の押出ポリマーブレンド。
（項目４）
ポリ（プロピレンカーボネート）を含む、項目１に記載の押出ポリマーブレンド。
（項目５）
ポリ（エチレンカーボネート）を含む、項目１に記載の押出ポリマーブレンド。
（項目６）
前記ポリオレフィンは、ポリエチレン、ポリプロピレン、ポリスチレン、ポリ（アルファオレフィン）、ポリ塩化ビニル、およびこれらのうちのいずれか２つ以上の混合物またはコポリマーから成る群より選択される、項目１に記載の押出ポリマーブレンド。
（項目７）
前記ポリオレフィンは、ＬＤＰＥ、ＬＬＤＰＥ、ＨＤＰＥ、ポリプロピレン、または上記のいずれかの組み合わせから成る群より選択される、項目１に記載の押出ポリマーブレンド。
（項目８）
前記ポリオレフィンは、ポリエチレンを含む、項目１に記載の押出ポリマーブレンド。
（項目９）
前記ポリオレフィンは、ポリプロピレンを含む、項目１に記載の押出ポリマーブレンド。
（項目１０）
少なくとも１つの相溶化剤をさらに含む、項目１に記載の押出ポリマーブレンド。
（項目１１）
前記脂肪族ポリカーボネートは、前記ブレンドの重量の５０％未満に相当する、項目１に記載の押出ポリマーブレンド。
（項目１２）
前記脂肪族ポリカーボネートは、前記ブレンドの約５％〜約５０％に相当する、項目１１に記載の押出ポリマーブレンド。
（項目１３）
前記脂肪族ポリカーボネートは、前記ブレンドの約５％〜約３０％に相当する、項目１１に記載の押出ポリマーブレンド。
（項目１４）
前記脂肪族ポリカーボネートは、前記ブレンドの約１０％〜約２５％に相当する、項目１１に記載の押出ポリマーブレンド。
（項目１５）
前記ポリオレフィンは、前記ブレンドの重量の５０％未満に相当する、項目１に記載の押出ポリマーブレンド。
（項目１６）
前記ポリオレフィンは、前記ブレンドの約５％〜約５０％に相当する、項目１１に記載の押出ポリマーブレンド。
（項目１７）
前記ポリオレフィンは、前記ブレンドの約５％〜約３０％に相当する、項目１１に記載の押出ポリマーブレンド。
（項目１８）
前記ポリオレフィンは、前記ブレンドの約１０％〜約２５％に相当する、項目１１に記載の押出ポリマーブレンド。
（項目１９）
前記ブレンドは、１６０℃を上回る温度で押出されている、項目１〜１８のいずれか１項に記載の押出ポリマーブレンド。
（項目２０）
前記ブレンドは、１７０℃を上回る温度で押出されている、項目１９に記載の押出ポリマーブレンド。
（項目２１）
前記ブレンドは、１８０℃を上回る温度で押出されている、項目１９に記載の押出ポリマーブレンド。
（項目２２）
前記ブレンドは、２００℃を上回る温度で押出されている、項目１９に記載の押出ポリマーブレンド。
（項目２３）
項目１〜１８のいずれか１項に記載の押出ポリマーブレンドを含む、プラスチックフィルム。
（項目２４）
項目２３に記載のプラスチックフィルムを含む、食品パッケージ。
（項目２５）
項目１〜１８のいずれか１項に記載の押出ポリマーブレンドを含む、射出成形されたプラスチック物品。
（項目２６）
１つ以上の非脂肪族ポリカーボネートポリマーと組み合わせて脂肪族ポリカーボネートを含む、ポリマーブレンドバリアフィルムであって、測定される酸素透過性が、体積加算モデルおよびＭａｘｗｅｌｌモデルより選択される方法を使用して、前記ブレンドにおける前記ポリマーの酸素透過性値を使用して計算される予測された透過性から予想されるもの未満であることを特徴とする、ポリマーブレンドバリアフィルム。
（項目２７）
前記測定される酸素透過性は、体積加算モデルから予測される値の２分の１未満である、項目２６に記載のポリマーブレンドバリアフィルム。
（項目２８）
前記測定される酸素透過性が、体積加算モデルから予測される値の５分の１未満である、項目２６に記載のポリマーブレンドバリアフィルム。
（項目２９）
前記測定される酸素透過性は、Ｍａｘｗｅｌｌモデルから予測される値の２分の１未満である、項目２６に記載のポリマーブレンドバリアフィルム。
（項目３０）
前記測定される酸素透過性は、Ｍａｘｗｅｌｌモデルから予測される値の５分の１未満である、項目２６に記載のポリマーブレンドバリアフィルム。
（項目３１）
前記脂肪族ポリカーボネートは、二酸化炭素および１つ以上のエポキシドのコポリマーを含む、項目２６に記載のポリマーブレンドバリアフィルム。
（項目３２）
前記脂肪族ポリカーボネートは、ポリ（プロピレンカーボネート）；ポリ（エチレンカーボネート）；ポリ（プロピレンカーボネート）−コ−ポリ（エチレンカーボネート）；１つ以上の追加の脂肪族ポリカーボネートとのポリ（プロピレンカーボネート）コ−ポリマー、１つ以上の追加の脂肪族ポリカーボネートとのポリ（エチレンカーボネート）コ−ポリマー、上記のうちのいずれか２つ以上の物理的ブレンド、および上記のうちのいずれかを含むコポリマーから成る群より選択される、項目３１に記載のポリマーブレンドバリアフィルム。
（項目３３）
ポリ（プロピレンカーボネート）を含む、項目２６に記載のポリマーブレンドバリアフィルム。
（項目３４）
ポリ（エチレンカーボネート）を含む、項目２６に記載のポリマーブレンドバリアフィルム。
（項目３５）
前記非脂肪族ポリカーボネートポリマーは、ＬＤＰＥ、ＬＬＤＰＥ、ＨＤＰＥ、ポリプロピレン、ポリスチレン、ポリ塩化ビニル、ポリ（乳酸）、熱可塑性デンプン、ポリ（３−ヒドロキシブチレート）、ポリ（３−ヒドロキシバレレート）、ポリ（３−ヒドロキシブチレート−コ−３−ヒドロキシバレレート）、ポリ（エチレンテレフタレート）（ＰＥＴ）、生分解性ポリエステル、例えば、ポリ（ブチレンアジペート）、ポリ（ブチレンサクシネート）、ポリ（ブチレンアジペート−コ−テレフタレート）、ポリ（ブチレンアジペート−コ−ブチレンサクシネート）、他の脂肪族および芳香族ポリエステル、ポリ（ビニルアルコール）、ポリ（酢酸ビニル）、エチレンビニルアルコールポリマー（ＥＶＯＨ）、ポリ（カプロラクトン）、ポリ（エチレングリコール）ジメタクリレート、ポリエステルアミド、または上記のいずれかの組み合わせから成る群より選択される、項目２６に記載のポリマーブレンドバリアフィルム。
（項目３６）
前記非脂肪族ポリカーボネートポリマーは、ポリエステルを含む、項目２６に記載のポリマーブレンドバリアフィルム。
（項目３７）
前記ポリエステルは、ＰＬＡを含む、項目３６に記載のポリマーブレンドバリアフィルム。
（項目３８）
前記ポリエステルは、ＰＨＢを含む、項目３６に記載のポリマーブレンドバリアフィルム。
（項目３９）
前記非脂肪族ポリカーボネートポリマーは、ポリオレフィンを含む、項目２６に記載のポリマーブレンドバリアフィルム。
（項目４０）
前記ポリオレフィンは、ポリエチレンを含む、項目３９に記載のポリマーブレンドバリアフィルム。
（項目４１）
前記ポリオレフィンは、ポリプロピレンを含む、項目３９に記載のポリマーブレンドバリアフィルム。
（項目４２）
前記ポリオレフィンは、ＬＤＰＥ、ＬＬＤＰＥ、ＨＤＰＥ、ポリプロピレン、ポリスチレン、ポリ（乳酸）、熱可塑性デンプン、ポリ（３−ヒドロキシブチレート）、ポリ（３−ヒドロキシバレレート）、ポリ（３−ヒドロキシブチレート−コ−３−ヒドロキシバレレート）、ポリ（エチレンテレフタレート）（ＰＥＴ）、生分解性ポリエステル、例えば、ポリ（ブチレンアジペート）、ポリ（ブチレンサクシネート）、ポリ（ブチレンアジペート−コ−ブチレンサクシネート）、ポリ（ブチレンアジペート−コ−テレフタレート）、他の脂肪族および芳香族ポリエステル、ポリ（ビニルアルコール）、ポリ（酢酸ビニル）、エチレンビニルアルコールポリマー（ＥＶＯＨ）、ポリ（カプロラクトン）、ポリ（エチレングリコール）ジメタクリレート、ポリエステルアミド、ならびに上記のいずれかの組み合わせから成る群より選択される、項目３９に記載のポリマーブレンドバリアフィルム。
（項目４３）
前記ポリカーボネートは、ポリ（エチレンカーボネート）、ポリ（プロピレンカーボネート）、ポリ（エチレン−プロピレンカーボネート）ターポリマー、および上記のいずれかの組み合わせから成る群より選択される、項目４２に記載のポリマーブレンドフィルム。
（項目４４）
前記ポリカーボネートは、ポリ（プロピレンカーボネート）を含み、平均で、前記ポリ（プロピレンカーボネート）において、隣接するモノマー単位の少なくとも８０％は、頭尾配向される、項目２６に記載のポリマーブレンドフィルム。
（項目４５）
前記ポリカーボネートは、前記ポリカーボネートおよび前記ポリオレフィンの総重量の少なくとも約１０重量％を成す、項目２６に記載のポリマーブレンドフィルム。
（項目４６）
前記ポリオレフィンは、前記ポリカーボネートおよび前記ポリオレフィンの総重量の少なくとも約１０重量％を成す、項目２６に記載のポリマーブレンドフィルム。
（項目４７）
ａ）第１の酸素透過性を有するポリカーボネートと
ｂ）第２の酸素透過性を有するポリオレフィンと、
を含む、ポリマーブレンドフィルムであって、
前記ポリマーブレンドフィルムは、前記第１の酸素透過性の値および前記第２の酸素透過性の値を使用して、体積加算モデルから計算される酸素透過性値未満の第３の酸素透過性を有する、ポリマーブレンドフィルム。
（項目４８）
前記第３の酸素透過性は、前記第１の酸素透過性の値および前記第２の酸素透過性の値を使用して、Ｍａｘｗｅｌｌモデルから計算される酸素透過性値未満である、項目４７に記載のポリマーブレンドフィルム。
（項目４９）
前記ポリマーブレンドフィルムは、単一のポリマーブレンドから押出される、項目４７に記載のポリマーブレンドフィルム。
（項目５０）
前記ポリマーブレンドフィルムは、約１００ミル以下の厚さを有する、項目４７に記載のポリマーブレンドフィルム。
（項目５１）
少なくとも１つの相溶化剤をさらに含む、項目４７に記載のポリマーブレンドフィルム。
（項目５２）
前記ポリオレフィンは、ＬＤＰＥ、ＬＬＤＰＥ、ＨＤＰＥ、ポリプロピレン、ポリスチレン、ポリ（乳酸）、熱可塑性デンプン、ポリ（３−ヒドロキシブチレート）、ポリ（３−ヒドロキシバレレート）、ポリ（３−ヒドロキシブチレート−コ−３−ヒドロキシバレレート）、ポリ（エチレンテレフタレート）（ＰＥＴ）、生分解性ポリエステル、例えば、ポリ（ブチレンアジペート）、ポリ（ブチレンサクシネート）、ポリ（ブチレンアジペート−コ−ブチレンサクシネート）、ポリ（ブチレンアジペート−コ−テレフタレート）、他の脂肪族および芳香族ポリエステル、ポリ（ビニルアルコール）、ポリ（酢酸ビニル）、エチレンビニルアルコールポリマー（ＥＶＯＨ）、ポリ（カプロラクトン）、ポリ（エチレングリコール）ジメタクリレート、ポリエステルアミド、ならびに上記のいずれかの組み合わせから成る群より選択される、項目４７に記載のポリマーブレンドフィルム。
（項目５３）
前記ポリカーボネートは、ポリ（エチレンカーボネート）、ポリ（プロピレンカーボネート）、ポリ（エチレン−プロピレンカーボネート）ターポリマー、および上記のいずれかの組み合わせから成る群より選択される、項目４７に記載のポリマーブレンドフィルム。
（項目５４）
前記ポリカーボネートは、ポリ（プロピレンカーボネート）を含み、平均で、前記ポリ（プロピレンカーボネート）において、隣接するモノマー単位の少なくとも８０％は、頭尾配向される、項目４７に記載のポリマーブレンドフィルム。
（項目５５）
前記ポリカーボネートは、前記ポリカーボネートおよび前記ポリオレフィンの総重量の少なくとも約１０重量％を成す、項目４７に記載のポリマーブレンドフィルム。
（項目５６）
前記ポリオレフィンは、前記ポリカーボネートおよび前記ポリオレフィンの総重量の少なくとも約１０重量％を成す、項目４７に記載のポリマーブレンドフィルム。
（項目５７）
ａ）ポリ（プロピレンカーボネート）と、
ｂ）ポリオレフィンと、
を含む、ポリマーブレンド。
（項目５８）
前記ポリマーブレンドは、ポリマーブレンドフィルムを形成するように押出される、単一のポリマーブレンドである、項目５７に記載のポリマーブレンド。
（項目５９）
前記ポリマーブレンドフィルムは、約１００ミル以下の厚さを有する、項目５８に記載のポリマーブレンド。
（項目６０）
少なくとも１つの相溶化剤をさらに含む、項目５７に記載のポリマーブレンド。
（項目６１）
前記ポリオレフィンは、ＬＤＰＥ、ＬＬＤＰＥ、ＨＤＰＥ、ポリプロピレン、ポリスチレン、ポリ（乳酸）、熱可塑性デンプン、ポリ（３−ヒドロキシブチレート）、ポリ（３−ヒドロキシバレレート）、ポリ（３−ヒドロキシブチレート−コ−３−ヒドロキシバレレート）、ポリ（エチレンテレフタレート）（ＰＥＴ）、生分解性ポリエステル、例えば、ポリ（ブチレンアジペート）、ポリ（ブチレンサクシネート）、ポリ（ブチレンアジペート−コ−テレフタレート）、ポリ（ブチレンアジペート−コ−ブチレンサクシネート）、他の脂肪族および芳香族ポリエステル、ポリ（ビニルアルコール）、ポリ（酢酸ビニル）、エチレンビニルアルコールポリマー（ＥＶＯＨ）、ポリ（カプロラクトン）、ポリ（エチレングリコール）ジメタクリレート、ポリエステルアミド、ならびに上記のいずれかの組み合わせから成る群より選択される、項目５７に記載のポリマーブレンド。
（項目６２）
平均で、前記ポリ（プロピレンカーボネート）において、隣接するモノマー単位の少なくとも８０％は、頭尾配向される、項目５７に記載のポリマーブレンド。
（項目６３）
前記ポリ（プロピレンカーボネート）は、前記ポリ（プロピレンカーボネート）および前記ポリオレフィンの総重量の少なくとも約５重量％を成す、項目５７に記載のポリマーブレンド。
（項目６４）
前記ポリオレフィンは、前記ポリ（プロピレンカーボネート）および前記ポリオレフィンの総重量の少なくとも約５重量％を成す、項目５７に記載のポリマーブレンド。
（項目６５）
少なくとも７０重量パーセントの脂肪族ポリカーボネートを含むプラスチックフィルムであって、前記フィルムは、少なくとも１００％のＡＳＴＭ  Ｄ８８２で測定される破断前伸長値を有することを特徴とする、プラスチックフィルム。
（項目６６）
前記脂肪族ポリカーボネートは、ポリ（プロピレンカーボネート）およびポリ（エチレンカーボネート）のうちの１つ以上を含む、項目６５に記載のプラスチックフィルム。
（項目６７）
前記脂肪族ポリカーボネートは、ポリ（プロピレンカーボネート）を含む、項目６５に記載のプラスチックフィルム。
（項目６８）
前記脂肪族ポリカーボネートは、ポリ（エチレンカーボネート）を含む、項目６５に記載のプラスチックフィルム。
（項目６９）
少なくとも８０重量パーセントの脂肪族ポリカーボネートを含む、項目６５に記載のプラスチックフィルム。
（項目７０）
少なくとも８５重量パーセントの脂肪族ポリカーボネートを含む、項目６５に記載のプラスチックフィルム。
（項目７１）
少なくとも９０重量パーセントの脂肪族ポリカーボネートを含む、項目６５に記載のプラスチックフィルム。
（項目７２）
少なくとも９５重量パーセントの脂肪族ポリカーボネートを含む、項目６５に記載のプラスチックフィルム。
（項目７３）
１つ以上の半結晶性ポリマーをさらに含む、項目６５に記載のプラスチックフィルム。
（項目７４）
１つ以上のポリオレフィンポリマーをさらに含む、項目６５に記載のプラスチックフィルム。
（項目７５）
約０．５から約３０重量パーセントの１つ以上のポリオレフィンポリマーを含む、項目７４に記載のプラスチックフィルム。
（項目７６）
約０．５から約３０重量パーセントの１つ以上のポリオレフィンポリマーを含む、項目７４に記載のプラスチックフィルム。
（項目７７）
約１から約２５重量パーセントの１つ以上のポリオレフィンポリマーを含む、項目７４に記載のプラスチックフィルム。
（項目７８）
約１から約１０重量パーセントの１つ以上のポリオレフィンポリマーを含む、項目７４に記載のプラスチックフィルム。
（項目７９）
約２から約８重量パーセントの１つ以上のポリオレフィンポリマーを含む、項目７４に記載のプラスチックフィルム。
（項目８０）
約５重量パーセントの１つ以上のポリオレフィンポリマーを含む、項目７４に記載のプラスチックフィルム。
（項目８１）
ポリオレフィンポリマーは、ポリエチレン、ポリプロピレン、およびポリエチレン−コ−プロピレンのうちの１つ以上を含む、項目７４〜８０のいずれか１項に記載のプラスチックフィルム。
（項目８２）
ポリエチレンを含む、項目８１に記載のプラスチックフィルム。
（項目８３）
前記ポリエチレンは、ＬＤＰＥである、項目８２に記載のプラスチックフィルム。
（項目８４）
ポリプロピレンを含む、項目８１に記載のプラスチックフィルム。
（項目８５）
１つ以上の相溶化剤をさらに含む、項目６５に記載のプラスチックフィルム。
（項目８６）
前記フィルムは、延伸されている、項目６５に記載のプラスチックフィルム。
（項目８７）
前記フィルムは、二軸延伸されている、項目８６に記載のプラスチックフィルム。
（項目８８）
前記フィルムは、ブローフィルムプロセスによって作製されている、項目６５に記載のプラスチックフィルム。
（項目８９）
延伸前の前記フィルムのＡＳＴＭ方法Ｄ８８２で測定される前記破断前伸長値は、５０％未満である、項目８６に記載のプラスチックフィルム。
（項目９０）
少なくとも７０重量パーセントの脂肪族ポリカーボネートを含むプラスチックフィルムであって、前記フィルムは、延伸されており、延伸前のＡＳＴＭ  Ｄ８８２を使用して測定される前記破断前伸長値は、５０％未満であり、延伸後のＡＳＴＭ  Ｄ８８２を使用して測定される前記破断前伸長値は、１００％超であることを特徴とする、プラスチックフィルム。
（項目９１）
ａ）脂肪族ポリカーボネートを提供するステップであって、前記脂肪族ポリカーボネートをフィルムに作製する時、前記フィルムが、５０％未満のＡＳＴＭ  Ｄ８８２を使用して測定される固有の破断前伸長値を有することを特徴とする、ステップと、
ｂ）少なくとも７０重量パーセントの脂肪族ポリカーボネートを含む混合物を提供するように、最大約３０重量パーセントの半結晶性ポリマーを混和するステップと、
ｃ）ステップ（ｂ）の前記混合物からフィルムを形成するステップと、
ｄ）１００％超のＡＳＴＭ  Ｄ８８２を使用して測定される破断前伸長値を有するフィルムを提供するように、ステップ（ｃ）からの前記フィルムを延伸するステップと、
を含む、方法。
（項目９２）
ステップ（ｃ）および（ｄ）は、前記フィルムを作製するように、ブローフィルムプロセスを使用することによって、同時に実施される、項目９１に記載の方法。
（項目９３）
前記フィルムを形成するステップは、前記フィルムを押出することを含む、項目９１に記載の方法。
（項目９４）
前記フィルムを延伸するステップは、前記フィルムを一軸延伸することを含む、項目９１に記載の方法。
（項目９５）
前記フィルムを延伸するステップは、前記フィルムを二軸延伸することを含む、項目９１に記載の方法。
（項目９６）
前記脂肪族ポリカーボネートは、それが、３５℃超のＴｇを有することを特徴とする、項目９１に記載の方法。
（項目９７）
前記脂肪族ポリカーボネートは、前記ポリカーボネート鎖が、平均で、９８％超のカーボネート結合を含有することを特徴とする、項目９１に記載の方法。
（項目９８）
前記脂肪族ポリカーボネートは、ポリ（プロピレンカーボネート）を含む、項目９１〜９７のいずれか１項に記載の方法。
（項目９９）
ステップ（ｂ）で混和される前記半結晶性ポリマーは、ポリオレフィンを含む、項目９１に記載の方法。
（項目１００）
前記ポリオレフィンは、ＬＤＰＥを含む、項目９９に記載の方法。
（項目１０１）
ステップ（ｂ）は、約１％から約１０％の半結晶性ポリマーを混和することを含む、項目９１に記載の方法。
（項目１０２）
ステップ（ａ）において提供される前記脂肪族ポリカーボネートのみから作製されるフィルムの前記破断前伸長値、およびステップ（ｄ）からの最終フィルムの前記破断前伸長値の比率は、２超である、項目９１に記載の方法。
（項目１０３）
前記比率は、３超である、項目１０２に記載の方法。
（項目１０４）
前記比率は、５超である、項目１０３に記載の方法。
（項目１０５）
前記比率は、１０超である、項目１０４に記載の方法。
（項目１０６）
脂肪族ポリカーボネートおよび約１〜約１０％のポリオレフィンのブレンドを含む組成物であって、ブレンドは、ブレンドされていない状態における前記脂肪族ポリカーボネートよりも少なくとも４倍高い、ＡＳＴＭ  Ｄ８８２によって測定される破断前伸長値を有することを特徴とする、組成物。
（項目１０７）
前記脂肪族ポリカーボネートは、二酸化炭素、酸化プロピレン、および任意に１つ以上の追加のエポキシドとの間のコポリマーを含む、項目１０６に記載の組成物。
（項目１０８）
前記脂肪族ポリカーボネートは、ポリ（プロピレンカーボネート）を含む、項目１０６に記載の組成物。
（項目１０９）
前記脂肪族ポリカーボネートは、９８％超のカーボネート結合を含有することを特徴とする、項目１０６〜１０８のいずれか１項に記載の組成物。
（項目１１０）
前記脂肪族ポリカーボネートは、９９％超のカーボネート結合を含有する、項目１０９に記載の組成物。
（項目１１１）
前記脂肪族ポリカーボネートは、約５０，０００〜約５００，０００ｇ／ｍｏｌのＭｎを有することを特徴とする、項目１０６〜１０８のいずれか１項に記載の組成物。
（項目１１２）
前記脂肪族ポリカーボネートは、約５０，０００〜約２５０，０００ｇ／ｍｏｌのＭｎを有する、項目１１１に記載の組成物。
（項目１１３）
前記脂肪族ポリカーボネートは、約１２０，０００〜約２２０，０００ｇ／ｍｏｌのＭｎを有する、項目１１１に記載の組成物。
（項目１１４）
前記脂肪族ポリカーボネートは、２未満の多分散性指数を有することを特徴とする、項目１０６〜１０８のいずれか１項に記載の組成物。
（項目１１５）
前記脂肪族ポリカーボネートは、１．５未満の多分散性指数を有する、項目１１４に記載の組成物。
（項目１１６）
前記脂肪族ポリカーボネートは、１．２未満の多分散性指数を有する、項目１１４に記載の組成物。
（項目１１７）
前記脂肪族ポリカーボネートは、約５重量パーセント未満の環状カーボネートを含有することを特徴とする、項目１０６〜１０８のいずれか１項に記載の組成物。
（項目１１８）
前記脂肪族ポリカーボネートは、約３重量パーセント未満の環状カーボネートを含有する、項目１１４に記載の組成物。
（項目１１９）
前記脂肪族ポリカーボネートは、実質的に環状カーボネートを含まない、項目１１７に記載の組成物。
（項目１２０）
前記ポリオレフィンは、ポリエチレンを含む、項目１０６に記載の組成物。
（項目１２１）
前記ポリエチレンは、ＬＤＰＥを含む、項目１２０に記載の組成物。
（項目１２２）
前記ポリオレフィンは、ポリプロピレンを含む、項目１０６に記載の組成物。
（項目１２３）
前記組成物は、フィルムを成す、項目１０６に記載の組成物。
（項目１２４）
前記フィルムは、延伸されている、項目１２３に記載の組成物。
（項目１２５）
項目１０６〜１０８、１１０、１１２〜１１３、１１５〜１１６、または１１８〜１２４のいずれか１項に記載の組成物を含む、包装フィルム。
（項目１２６）
前記フィルムは、単層フィルムを含む、項目１２５に記載の包装フィルム。
（項目１２７）
前記フィルムは、多層フィルムを含む、項目１２５に記載の包装フィルム。
（項目１２８）
前記フィルムは、食品包装材料を成す、項目１２５に記載の包装フィルム。